(57)【要約】【課題】  本文の背部が表紙と直接接着された構成をもつ通常の並製本において、通常の並製本と遜色のない加工費で広開度の大きいフレキシブル本を提供する。【解決手段】  並製本であって、本の背部を逆バッケ状にし、本文背部にアモルファスポリオレフィン系ホットメルト接着剤を塗布して本文背部と表紙とを接着せしめたフレキシブル本である。接着剤の塗布厚みは０．１〜１．５ｍｍが好ましく、接着剤には、ゴム成分を含有することができる。表紙の厚みは０．０５〜０．５ｍｍとすることが好ましい。逆バッケの程度は、背部水平面からバッケ極大点までの距離で表した場合に、０．０５〜１．０ｍｍとするのが好ましい。また、本文背部に溝を設ける場合には溝の間隔を０．５〜１．０ｃｍとするのが好ましい。【選択図】  図２
2005053126.tif 000002
【特許請求の範囲】
【請求項１】
並製本であって、本の背部を逆バッケ状にし、本文背部にアモルファスポリオレフィン系ホットメルト接着剤を塗布して前記本文背部と表紙とを接着せしめたことを特徴とするフレキシブル本。
【請求項２】
前記アモルファスポリオレフィン系ホットメルト接着剤は、その塗布厚みが０．１〜１．５ｍｍであることを特徴とする請求項１に記載のフレキシブル本。
【請求項３】
前記表紙の厚みが０．０２〜０．５ｍｍであることを特徴とする請求項１又は請求項２に記載のフレキシブル本。
【請求項４】
前記逆バッケの程度が、背部水平面からバッケ極大点までの距離で表した場合に、０．０５〜１．０ｍｍであることを特徴とする請求項１から請求項３のいずれかに記載のフレキシブル本。
【請求項５】
前記アモルファスポリオレフィン系ホットメルト接着剤は、ゴム成分を含有することを特徴とする請求項１から請求項４のいずれかに記載のフレキシブル本。
【請求項６】
前記本文背部に設けた交差した又は交差しない溝を、同方向の溝の間隔が０．５〜１．０ｃｍとなるように設けたことを特徴とする請求項１から請求項５のいずれかに記載のフレキシブル本。
【請求項７】
前記アモルファスポリオレフィン系ホットメルト接着剤の塗布に際して、前記アモルファスポリオレフィン系ホットメルト接着剤を２段で塗布し、第２段階の塗布温度を第１段階の塗布温度よりも低くしたことを特徴とする請求項１から請求項６のいずれかに記載のフレキシブル本。
【請求項８】
前記アモルファスポリオレフィン系ホットメルト接着剤は、アモルファスポリオレフィン、マレイン酸変成ポリオレフィン及び粘着剤からなることを特徴とする請求項１から請求項８のいずれかに記載のフレキシブル本。
【請求項９】
前記アモルファスポリオレフィンが重量で５０〜６０％、前記マレイン酸変成ポリオレフィンが重量で５〜２０％及び前記粘着剤が重量で４５〜２０％の構成からなることを特徴とする請求項８に記載のフレキシブル本。
【発明の詳細な説明】
【技術分野】
【０００１】
本発明は、並製本において各頁を大きく広げることができるフレキシブル本に関する。
【背景技術】
【０００２】
製本は、上製本、並製本や手帳製本等に分類される。本発明は、このうち並製本に関する。並製本は、複数の頁からなる折丁を複数丁合し、丁合した本文の背部に接着剤を塗布し、この本文背部に表紙の内面を直接接着せしめて製本されている。接着した背の部分が接着剤で固くなっているために、並製本は本を開いて広げた状態にするのが難しいという欠点がある。即ち、図１に示したように、本を開ける際、それぞれの頁が安定して広がらないという問題がある。そして、希望の頁を開くに当たっては、頁が反っているので、手で押さえる等して頁を安定させる必要がある。更に、無理に広げようとすると、例えば、図５に示したように本の背部が割れて、本が破壊されるという問題がある。特に、複写機などでコピーを取る場合には、頁の背部に近い部分の文字等の形が歪むのを防ぐため、複写機のガラス面に頁の全面を接触させようとして、背部が割れるという現象が起きやすい。
【０００３】
本を開いた際に、各頁が自由に開ける広開度の大きいタイプの本が望まれている。このように頁を自由に開ける本は、フォローバック本として、希望が高まっている。フォローバック本に関しては、実用新案登録第３０４１８８５号公報（特許文献１参照）、特開平１１−１７０７３２号公報（特許文献２参照）、特開２００１−２６１８６号公報（特許文献３参照）や特許第２５２１６４９号公報（特許文献４参照）に記載され知られている。これらの方法は、いずれも本文の背部と表紙との間に補強布、補強紙や背紙を設け、これら補強布、補強紙や背紙に本文背部を接着し、補強布、補強紙や背紙と表紙との間には空間を設けることにより、本文の背部に表紙を直接接着し貼り付けることを回避したものである。本文の背部が直接表紙と接着しないことにより、頁の開きに自由度を持たせようとするものである。本文の背部と表紙が直接接着された構成の並製本でフレキシブル本としたものは未だ知られていない。また、従来知られているフォローバック本は、加工費用が掛かり、費用が掛かった割には、本文が抜けるという事故が多発するという問題が指摘されている。
【０００４】
【特許文献１】実用新案登録第３０４１８８５号公報
【特許文献２】特開平１１−１７０７３２号公報
【特許文献３】特開２００１−２６１８６号公報
【特許文献４】特許第２５２１６４９号公報
【発明の開示】
【発明が解決しようとする課題】
【０００５】
本発明は、本文の背部が表紙と直接接着された構成をもつ通常の並製本において、通常の並製本と遜色のない加工費でフレキシブル本を提供しようとするものである。従来知られているフォローバック本と同程度の広開度を、通常の並製本で実現しようとするものである。ここで広開度というのは、頁を広げることのできる大きさを意味する。即ち、背部が逆バッケ（逆Ｕ字状）になることにより、本文中の各頁が広がることにより抵抗無く本文が開く状態の程度を意味する。
【課題を解決するための手段】
【０００６】
本発明の要旨は、並製本であって、本の背部を逆バッケ状にし、本文背部にアモルファスポリオレフィン系ホットメルト接着剤を塗布して前記本文背部と表紙とを接着せしめたことを特徴とするフレキシブル本である。
【０００７】
そして、前記アモルファスポリオレフィン系ホットメルト接着剤は、その塗布厚みを０．１〜１．５ｍｍとすることができ、前記表紙の厚みを０．０２〜０．５ｍｍとすることができる。また、前記逆バッケの程度を、背部水平面からバッケ極大点までの距離で表した場合に、０．０５〜１．０ｍｍとすることができる。
【０００８】
更に、前記本文背部に設けた交差した又は交差しない溝を、同方向の溝の間隔が０．５〜１．０ｃｍとなるように設けることができるし、前記アモルファスポリオレフィン系ホットメルト接着剤は、ゴム成分を含有することができる。前記アモルファスポリオレフィン系ホットメルト接着剤の塗布に際して、前記アモルファスポリオレフィン系ホットメルト接着剤を２段で塗布し、第２段階の塗布温度を第１段階の塗布温度よりも低くすることが好ましい。
【０００９】
前記アモルファスポリオレフィン系ホットメルト接着剤は、アモルファスポリオレフィン、マレイン酸変成ポリオレフィン及び粘着剤からなるものであり、構成成分の割合を、前記アモルファスポリオレフィンが重量で５０〜６０％、前記マレイン酸変成ポリオレフィンが重量で５〜２０％及び前記粘着剤が重量で４５〜２０％の構成とするのが好ましい。
【発明の効果】
【００１０】
本発明は、アモルファスポリオレフィン系ホットメルト接着剤を、並製本の背部を逆バッケ状にし、本文背部に塗布して、前記本文と表紙とを接着せしめたフレキシブル本である。この構成を採ることにより、本の広開度を高めることができ、希望の頁を自由に安定して開けることができる。本発明のフレキシブル本を開いた状態を図２に示した。並製本で広開度の高いフレキシブル本を実現したのは、本発明が最初である。そして、フレキシブル本を開くと、どの頁も大きく開くことができ、頁を湾曲させることなく安定して展開することができる。従って、開いた頁を手で押さえておく必要がなく、また、頁の綴じ目を大きく開くことができるので複写にも適している。
【発明を実施するための最良の形態】
【００１１】
以下に、本発明をその実施形態に基づいて説明する。本発明のフレキシブル本の構成例を図３に示した。図３は本の斜視図であり、本の上部は表紙をカットした状態を示している。本を閉じた状態で、背部１７はやや湾曲しており、背部の中央部が図に向かって右方向に円弧を描く状態、即ち、逆バッケの状態になっている。更に、本文の背部１７には交差した溝１８が設けられている。この溝は、設けなくてもよい。本文背部１７と表紙１２とは接着剤で直接接着する。接着に際しては、アモルファスポリオレフィン系ホットメルト接着剤を使用する。この接着剤を本文背部の全面に塗布する。交差する溝１８がある場合にはこの溝に接着剤を更に浸透させる。本文背部１７に塗布した接着剤の作用で、本文背部１７は表紙１２と直接に接着され、並製本ができる。溝を設ける場合、溝は一方向にのみ設けることもできるし、二方向に設けて交差させることもできる。
【００１２】
本文背部と表紙を接着させる際には、一般的にはＥＶＡ系接着剤が使用される。ＥＶＡ系接着剤に対して、本発明で使用するアモルファスポリオレフィン系ホットメルト接着剤は、接着強度が高い、耐寒温度と耐熱温度の幅が広い、そして、印刷インクに含まれる溶剤等の影響を受けないという特徴がある。ＥＶＡ系接着剤を使用した場合は、使用する印刷インクの溶剤によって、接着剤が影響を受け、接着強度が低下して、本文が脱落するという問題が認められている。一方本発明で使用するアモルファスポリオレフィン系ホットメルト接着剤は、印刷インク中の溶剤の影響を受けないので、接着強度が低下し本文が脱落するという問題は起きない。また、アモルファスポリオレフィン系ホットメルト接着剤は、接着強度が高いので、接着剤の塗布厚みを薄くすることができる。アモルファスポリオレフィン系ホットメルト接着剤の接着強度は、ＥＶＡ系接着剤のそれの３倍程度である。極端に言えば、アモルファスポリオレフィン系ホットメルト接着剤の塗布厚みをＥＶＡ系接着剤の塗布厚みの三分の一にすることが可能である。接着剤の塗布厚みを薄くすることにより、本文背部の硬さが緩和され、フレキシブル本としての特徴である、広開度を大きくすることが可能になる。
【００１３】
アモルファスポリオレフィン系ホットメルト接着剤は、アモルファスポリオレフィン、マレイン酸変成ポリオレフィン及び粘着剤とから構成される。アモルファスのポリオレフィン及びマレイン酸変成ポリオレフィンを主成分に使用することにより、高い接着強度や幅広い使用温度範囲、即ち、広い耐寒温度と広い耐熱温度を確保することができる。
【００１４】
アモルファスポリオレフィンとして、アモルファスポリプロピレン、アモルファスプロピレン−エチレン共重合体、アモルファスプロピレン−ブテン共重合体、その他プロピレンと各種オレフィン類とのアモルファス共重合体を使用することができる。マレイン酸変成ポリオレフィンは、ポリオレフィンに無水マレイン酸を反応させ、マレイン酸残基を導入したもので、マレイン酸に基づく酸基の作用により、接着強度を高くすることができる。マレイン酸変成ポリオレフィンとして具体的には、マレイン酸変成ポリエチレン、マレイン酸変性ポリプロピレン、マレイン酸変性エチレン−プロピレン共重合体等を使用することができる。従来知られているポリオレフィン系ホットメルト接着剤は、エチレンと酢酸ビニルや各種アクリレートとの共重合体、アタクティックポリプロピレンや低密度ポリエチレン等であり、これらは接着強度や耐熱温度等に問題があった。アモルファスポリオレフィンにマレイン酸変性ポリオレフィン更に粘着剤を加えた組成の接着剤を使用することにより、接着強度の向上、広い使用温度範囲を実現したのである。
【００１５】
本発明で使用するアモルファスポリオレフィン系ホットメルト接着剤は、アモルファスポリオレフィンにマレイン酸変性ポリオレフィンを配合し更に粘着剤を配合したものである。粘着剤は、被着体が濡れるための流動性と剥離に抵抗する凝集力とを持つので、接着剤の塗布を容易にするとともに塗布した後も流動性と凝集力とで接着強度を補強する作用を担っている。粘着剤としては、具体的には、ロジン樹脂、水添ロジン樹脂、テンペルフェノール樹脂、石油樹脂、水添石油樹脂等を使用することができる。
【００１６】
本発明で使用するアモルファスポリオレフィン系ホットメルト接着剤は、アモルファスポリオレフィン、マレイン酸変性ポリオレフィンオレフィン及び粘着剤とから構成されるが、その構成割合は、アモルファスポリオレフィンが５０〜６０重量％、マレイン酸変性ポリオレフィンオレフィンが５〜２０重量％及び粘着剤が４５〜２０重量％とするのが好ましい。
【００１７】
アモルファスポリオレフィン系ホットメルト接着剤の塗布厚みは、０．１〜１．５ｍｍとするのがよい。接着剤の塗布厚みが大きくなると、接着剤層の硬さが増すので、本の広開度を大きくすることが困難になり、また、接着剤の塗布厚みを薄くしすぎると、接着強度が低下して、本文の脱落が起こりやすくなる。このような観点から、アモルファスポリオレフィン系ホットメルト接着剤の塗布厚みは０．１〜１．５ｍｍとするのがよい。
【００１８】
アモルファスポリオレフィン系ホットメルト接着剤の耐寒温度は氷点下２０℃程度、耐熱温度が９０℃程度であって、実用上の使用可能温度範囲が１１０℃と広く、寒冷地、熱帯地でも使用に耐えることができる。一方、ＥＶＡ系接着剤においては、耐寒温度が氷点下６℃、耐熱温度が４０℃で実用上の使用可能温度範囲が４６℃であり、アモルファスポリオレフィン系ホットメルト接着剤の場合に比較して、狭い実用上の使用可能温度範囲となっている。
【００１９】
更に、アモルファスポリオレフィン系ホットメルト接着剤にゴム成分を加えることができる。例えば、イソプレン系ゴム、ブタジエン系ゴム、ニトリル系ゴム、アクリル系ゴム、ウレタン系ゴム、シリコーン系ゴム、等を使用することができる。ゴム成分を加えることにより、接着剤の柔軟性を高めることができ、それに伴って、本の広開度を高めることができる。
【００２０】
本文背部１７に交差する溝１８を設けるのは、本文背部１７と表紙１２との接着効果を高めるためである。交差する溝１８に接着剤が浸透し、本文背部１７と表紙１２との接着強度を高めている。溝を設ける場合には、溝１８の幅は、０．５〜１．０ｃｍにするのが好ましい。溝幅が大きいと、大きい接着効果が期待できないし、溝幅が小さいと、本文背部全面に接着剤を塗布するものとの差異が認められなくなるので、溝幅は、０．５〜１．０ｃｍ程度にするのが好ましい。また、溝の深さは０．２〜０．８ｍｍが好ましく、特に、０．５ｍｍ程度が好ましい。
【００２１】
表紙の厚みを薄くすることにより、本の広開度を大きくすることができるようになる。表紙が厚いほど、広開度は小さくなる。また、表紙が薄すぎると、本としての形態を保持し難くなるという問題もある。このような観点から、表紙の厚みは０．０２〜０．５ｍｍ程度とするのが好ましい。
【００２２】
先に説明したように、本発明のフレキシブル本はその本文背部が逆バッケ状をなしている。本を上から見た図を図４に示した。本の背部１４は、本の内側に（図に向かって上方に）円弧状に湾曲している。表紙の最先端を結ぶ水平面２０から最も遠い距離にある円弧の先端部までの距離Ｄで、逆バッケの程度を表した場合、本フレキシブル本の逆バッケの程度は、０．０５〜１．０ｍｍとするのが好ましい。逆バッケの程度が大きいと本としての体裁が損なわれ、一方、逆バッケの程度が小さいと本の広開度が大きくならない。このような観点から、逆バッケの程度は、Ｄで０．０５〜１．０ｍｍとするのがよい。
【００２３】
アモルファスポリオレフィン系ホットメルト接着剤を塗布するに際しては、アモルファスポリオレフィン系ホットメルト接着剤を２段で塗布し、第２段階の塗布温度を第１段階の塗布温度よりも低くするのがよい。ホットメルト接着剤は、加温して溶融した状態で使用するが、このときの温度が高いと接着剤の粘度が低く流動性が高くなり、温度が低いと粘度が高く流動性が低くなる。この性質を利用して、第１段階の接着剤の塗布では、温度を高くして接着剤が流動しやすい状態で交差する溝に浸透させ、第２段階の塗布で本文背部に必要な塗布厚みに接着剤を塗布するのである。このようにして、接着剤が交差する溝に浸透し、しかも、必要量の接着剤量が確保できるので、本文が表紙に好ましい状態で接着させることができる。
【産業上の利用可能性】
【００２４】
本発明は、本の背部を逆バッケ状にし、本文背部にアモルファスポリオレフィン系ホットメルト接着剤を塗布し、前記本文と表紙とを接着せしめたフレキシブル本である。この構成を採ることにより、本の広開度を高めることができ、希望の頁を自由に安定して開けることができる。本発明のフレキシブル本を開くと、どの頁も大きく開くことができ、頁を湾曲させることなく安定して展開することができる。従って、開いた頁を手で押さえておく必要がなく、また、頁の綴じ目を大きく開くことができるので複写にも適している。このように、本発明のフレキシブル本は、書籍を広く流通させ出版界に活気を与え、また、広く大衆に知識を供給する点でも効果のあるものになる。
【図面の簡単な説明】
【００２５】
【図１】並製本を広げたときの状態を示す図である
【図２】本発明のフレキシブル本を広げたときの状態を示す図である
【図３】本発明のフレキシブル本の構成を示す図である
【図４】逆バッケの状態を示す図である
【図５】背部が割れた状態を示す図である
【符号の説明】
【００２６】
１            本
２、３        表紙
４            背部
５            本文
１１          フレキシブル本
１２、１３    表紙
１４          本背部
１５、１６    本文
１７          本文背部
１８          溝
１９          本文側面
２０          表紙先端を結ぶ水平面
Ｄ            距離
【図１】
2005053126.tif 000003
【図２】
2005053126.tif 000004
【図３】
2005053126.tif 000005
【図４】
2005053126.tif 000006
【図５】
2005053126.tif 000007